(57)【要約】      （修正有）【課題】製造直後の色相を６０以下に改良し、かつ６０日間以上の長期間においても保存安定性に優れたポリスチレンスルホン酸塩水溶液とその製造方法の提供。【解決手段】パラスチレンスルホン酸塩モノマーを、水溶媒中、水溶性のアゾ開始剤を重合開始剤に用い加熱して重合反応させ、重合転化率が８０〜１００％となった時点でポリスチレンスルホン酸塩水溶液のｐＨが１１．０〜１３．０となる量の塩基を添加し、さらに加熱して重合反応させて得られ、得られたポリスチレンスルホン酸塩水溶液のＡＰＨＡ値が１０〜６０かつｐＨが１１．０〜１３．０であり、これを７０℃で保管したとき、少なくとも６０日間はＡＰＨＡ値が１０〜６０かつｐＨが１１．０〜１３．０を維持する、ポリスチレンスルホン酸塩水溶液、及びその製造方法。【選択図】なし【特許請求の範囲】
【請求項１】
パラスチレンスルホン酸塩モノマーを、水溶媒中、水溶性のアゾ開始剤を重合開始剤に用い加熱して重合反応させ、重合反応における重合転化率が８０〜１００％となった時点で、ポリスチレンスルホン酸塩水溶液のｐＨが１１．０〜１３．０となる量の塩基を添加し、さらに加熱して重合反応させて得られるポリスチレンスルホン酸塩水溶液であって、
（ｉ）得られたポリスチレンスルホン酸塩水溶液のＡＰＨＡ値が１０〜６０かつｐＨが１１．０〜１３．０であり、
（ｉｉ）前記ポリスチレンスルホン酸塩水溶液を７０℃で保管したとき、少なくとも６０日間はＡＰＨＡ値が１０〜６０かつｐＨが１１．０〜１３．０を維持する、
ポリスチレンスルホン酸塩水溶液。
【請求項２】
水溶性のアゾ開始剤が、２，２’−アゾビス｛２−メチル−Ｎ−［１，１’−ビス（ヒドロキシメチル）−２−ヒドロキシエチル］プロピオンアミド｝、２，２’−アゾビス｛２−（２−イミダゾリン−２−イル）プロパン］ジハイドロクロライド、２，２’−アゾビス｛２−（２−イミダゾリン−２−イル）プロパン］ジサルフェートジハイドレート、２，２’−アゾビス｛２−［１−（２−ヒドロキシエチル）−２−イミダゾリン−２−イル）プロパン］｝ジハイドロクロライド、２，２’−アゾビス（２−メチルプロピオンアミジン）ジハイドロクロライド及び２，２’−アゾビス［Ｎ−（２−カルボキシエチル）−２−メチルプロピオンアミジン］テトラハイドレートからなる群より選ばれる、請求項１に記載のポリスチレンスルホン酸塩水溶液。
【請求項３】
重合転化率が、ゲル浸透クロマトグラフィー分析によるパラスチレンスルホン酸塩モノマー由来のピーク面積（ａ）とポリスチレンスルホン酸塩由来のピーク面積（ｂ）としたとき、１００×[１−｛ａ／（ａ＋ｂ）｝]によって算出される百分率である、請求項１又は請求項２に記載のポリスチレンスルホン酸塩水溶液。
【請求項４】
ゲル浸透クロマトグラフィーで求めた数平均分子量が１,０００〜５００,０００である、請求項１から３のいずれか一項に記載のポリスチレンスルホン酸塩水溶液。
【請求項５】
パラスチレンスルホン酸塩モノマーを、水溶媒中、水溶性のアゾ開始剤を重合開始剤に用い加熱して重合反応させ、重合反応における重合転化率が８０〜１００％となった時点で、ポリスチレンスルホン酸塩水溶液のｐＨが１１．０〜１３．０となる量の塩基を添加し、さらに重合反応させて得られるポリスチレンスルホン酸塩水溶液の製造方法であって、
（ｉ）得られたポリスチレンスルホン酸塩水溶液のＡＰＨＡ値が１０〜６０かつｐＨが１１．０〜１３．０であり、
（ｉｉ）前記ポリスチレンスルホン酸塩水溶液を７０℃で保管したとき、少なくとも６０日間はＡＰＨＡ値が１０〜６０かつｐＨが１１．０〜１３．０を維持する、
ポリスチレンスルホン酸塩水溶液の製造方法。
【請求項６】
水溶性のアゾ開始剤をパラスチレンスルホン酸塩単量体１００重量部に対し、０．１〜１０重量部の塩基を添加する、請求項５に記載のポリスチレンスルホン酸塩水溶液の製造方法。
【発明の詳細な説明】
【技術分野】
【０００１】
本発明は、分散剤、洗浄剤、アレルゲン捕捉剤等として有用であり、色相と水素イオン濃度に関して、長期の貯蔵時においても優れた保存安定性を有するポリスチレンスルホン酸塩水溶液とその製造方法に関する。
【背景技術】
【０００２】
パラスチレンスルホン酸塩は、疎水性のベンゼン環および強電解質であるスルホン酸（塩）基を有する機能性モノマーであり、その重合物は、高耐熱性、酸や塩基への高い化学的安定性、低毒性、界面活性など多くの特色を有する。
【０００３】
近年、パラスチレンスルホン酸塩の重合体の使用用途は多岐にわたり、各種水性分散体を製造するための分散剤をはじめ、アイロン剤などの衣料仕上げ用の合成糊、ヘアケア用品、ミセル増強剤や再汚染防止剤といった洗浄助剤（ビルダー）、衣類用賦香剤における天然香料などの分散安定剤、帯電防止剤、レジスト酸発生剤、水処理剤、アレルゲン捕捉剤、イオン交換樹脂、メッキ液添加剤、半導体やハードディスク製造用の洗浄剤、シェールオイル採掘用流体の添加剤として利用されている。
【０００４】
上記の利用分野において、パラスチレンスルホン酸塩の重合体に対して、種々の改良が求められている。そのうち、保存安定性に関するニーズは強く、特に色相と水素イオン濃度（ｐＨ）の安定性は、多くの用途に共通する改良ニーズである。
【０００５】
特に、アイロン剤などの衣料仕上げ用の合成糊、洗浄剤、ヘアケア用品、アレルゲン捕捉剤、衣料用賦香剤などのハウスホールド用途に関しては、長期保存安定時の品質安定性は、製品価値に直接影響する重要因子である。
【０００６】
すなわち、パラスチレンスルホン酸塩の重合物に関して、その色相は淡色化又は無色化が強く求められているのみならず、高温高湿といった劣悪な条件下においてもそのｐＨが安定化した重合物およびその製法の開発は強く求められている。
【０００７】
パラスチレンスルホン酸塩類及びその（共）重合物の色相に関しては、いくつかの要因が示唆されている。
【０００８】
特許文献１によると、パラスチレンスルホン酸ナトリウムの色相については、鉄分及び特定の不純物の色相への影響が示唆されており、鉄分や特定の不純物を一定量に低減した、色相の優れた高純度パラスチレンスルホン酸ナトリウムを用いることで、その重合物の色相を低減することが可能となる旨記載されている。
【０００９】
また、パラスチレンスルホン酸ナトリウム（共）重合体の色相については、重合開始剤の影響が示唆されている（例えば特許文献２）。
【００１０】
すなわち、例えば、２，２´−アゾビス（２−アミジノプロパン）ジハイドロクロライドのようなアゾ系開始剤をパラスチレンスルホン酸塩のラジカル重合へ適応することで、製造直後の色相を改良できる。
【００１１】
しかしながら、特許文献１および特許文献２に関しては、色相（ＡＰＨＡ）および水素イオン濃度（ｐＨ）は、製造直後のみ評価しており、その保存安定性に関する記載はない。
【００１２】
また、特許文献３には、スチレンスルホン酸塩との共重合体を含む、（メタ）アクリル酸共重合体の製造直後の色相改良および保存中の経時着色を抑制する製造法が記載されている。特許文献３では、過硫酸塩と還元剤を併用し重合反応を行うことで、得られる重合物の製造直後および保存中の経時着色を改良している。
【００１３】
しかしながら、アゾ系開始剤を用いた重合物に関しては、製造直後の着色は改善できても、その水溶液を保管している間、特に室温以上の温度で保存されている場合、徐々に着色されていく旨記載されており、アゾ系開始剤を用いた色相の保存安定性に関する記載はない。また、水素イオン濃度（ｐＨ）に関しては、製造直後のみ評価しており、その保存安定性に関する記載はない。
【先行技術文献】
【特許文献】
【００１４】
【特許文献１】特許第５９４６０９４号公報
【特許文献２】特開平１１−１８１００４号公報
【特許文献３】特開平１４−２４１４２８号公報
【発明の概要】
【発明が解決しようとする課題】
【００１５】
本発明者らが検討した結果、ポリスチレンスルホン酸塩水溶液の色相及び水素イオン濃度に関する保存安定性は、製造条件によって大きく異なることが判明した。すなわち、過硫酸塩等のラジカル重合開始剤を用いた場合、着色が発生し、一般に着色が発生しにくいとされているアゾ基を有するラジカル重合開始剤を用いると、色相の改善は可能であっても、水素イオン濃度の安定性が両立困難となることが判明した。
【００１６】
本発明は、上記の背景及び課題に鑑みてなされたものであり、その目的は、製造直後の色相（ＡＰＨＡ）を６０以下に改良し、かつ６０日間以上の長期間においても、その色相（ＡＰＨＡ）と水素イオン濃度（ｐＨ）の経時劣化を抑制または防止することで、保存安定性に優れたポリスチレンスルホン酸塩水溶液とその製造方法を提供することである。
【課題を解決するための手段】
【００１７】
本発明者らは、上記課題を解決すべく鋭意研究を行った結果、ポリスチレンスルホン酸塩水溶液を得るためにスチレンスルホン酸塩単量体を特定の開始剤を用いて重合させ、次いでその反応系中、ｐＨが１１.０以上となるように塩基を共存させ、水溶液中に残存した重合開始剤残渣または重合物末端に結合した重合開始剤残渣を、ポリスチレンスルホン酸塩水溶液製造段階において分解させることで、色相と水素イオン濃度に関する保存安定性を著しく改良したポリスチレンスルホン酸塩水溶液が得られることを見出し、本発明を完成するに至った。
【００１８】
すなわち本発明は、パラスチレンスルホン酸塩モノマーを、水溶媒中、水溶性のアゾ開始剤を重合開始剤に用い加熱して重合反応させ、重合反応における重合転化率が８０〜１００％となった時点で、ポリスチレンスルホン酸塩水溶液のｐＨが１１．０〜１３．０となる量の塩基を添加し、さらに加熱して重合反応させて得られるポリスチレンスルホン酸塩水溶液であって、
（ｉ）得られたポリスチレンスルホン酸塩水溶液のＡＰＨＡ値が１０〜６０かつｐＨが１１．０〜１３．０であり、
（ｉｉ）前記ポリスチレンスルホン酸塩水溶液を７０℃で保管したとき、少なくとも６０日間はＡＰＨＡ値が１０〜６０かつｐＨが１１．０〜１３．０を維持する、
ポリスチレンスルホン酸塩水溶液に係る発明である。
【００１９】
また本発明は、水溶性のアゾ開始剤が、２，２’−アゾビス｛２−メチル−Ｎ−［１，１’−ビス（ヒドロキシメチル）−２−ヒドロキシエチル］プロピオンアミド｝、２，２’−アゾビス｛２−（２−イミダゾリン−２−イル）プロパン］ジハイドロクロライド、２，２’−アゾビス｛２−（２−イミダゾリン−２−イル）プロパン］ジサルフェートジハイドレート、２，２’−アゾビス｛２−［１−（２−ヒドロキシエチル）−２−イミダゾリン−２−イル）プロパン］｝ジハイドロクロライド、２，２’−アゾビス（２−メチルプロピオンアミジン）ジハイドロクロライド及び２，２’−アゾビス［Ｎ−（２−カルボキシエチル）−２−メチルプロピオンアミジン］テトラハイドレートからなる群より選ばれる、上記のポリスチレンスルホン酸塩水溶液に係る発明である。
【００２０】
また本発明は、重合転化率が、ゲル浸透クロマトグラフィー分析によるパラスチレンスルホン酸塩モノマー由来のピーク面積（ａ）とポリスチレンスルホン酸塩由来のピーク面積（ｂ）としたとき、１００×[１−｛ａ／（ａ＋ｂ）｝]によって算出される百分率である、上記のポリスチレンスルホン酸塩水溶液に係る発明である。
【００２１】
また本発明は、ゲル浸透クロマトグラフィーで求めた数平均分子量が１,０００〜５００,０００である、上記のポリスチレンスルホン酸塩水溶液に係る発明である。
【００２２】
また本発明は、パラスチレンスルホン酸塩モノマーを、水溶媒中、水溶性のアゾ開始剤を重合開始剤に用い加熱して重合反応させ、重合反応における重合転化率が８０〜１００％となった時点で、ポリスチレンスルホン酸塩水溶液のｐＨが１１．０〜１３．０となる量の塩基を添加し、さらに重合反応させて得られるポリスチレンスルホン酸塩水溶液の製造方法であって、
（ｉ）得られたポリスチレンスルホン酸塩水溶液のＡＰＨＡ値が１０〜６０かつｐＨが１１．０〜１３．０であり、
（ｉｉ）前記ポリスチレンスルホン酸塩水溶液を７０℃で保管したとき、少なくとも６０日間はＡＰＨＡ値が１０〜６０かつｐＨが１１．０〜１３．０を維持する、
ポリスチレンスルホン酸塩水溶液の製造方法に係る発明である。
【００２３】
また本発明は、水溶性のアゾ開始剤をパラスチレンスルホン酸塩単量体１００重量部に対し、０．１〜１０重量部の塩基を添加する、上記のポリスチレンスルホン酸塩水溶液の製造方法に係る発明である。
【発明の効果】
【００２４】
本発明のポリスチレンスルホン酸塩水溶液は、色相及び水素イオン濃度に関して、高温条件においても高い保存安定性を有しており、従来までの課題であったタンクやコンテナ等での貯蔵時における品質劣化を抑制することができる。
【００２５】
さらにこれらの重合物水溶液は特にアイロン剤などの衣料仕上げ用の合成糊、洗浄剤、ヘアケア用品、アレルゲン捕捉剤、衣料用賦香剤等の家庭用品用途など、着色が懸念される用途への適応可能となる。
【００２６】
本発明のポリスチレンスルホン酸塩水溶液の製造方法によれば、上記の特質を有するポリスチレンスルホン酸塩水溶液を効率的に製造することができる。
【図面の簡単な説明】
【００２７】
【図１】実施例１、比較例１、比較例４及び比較例５で得られたポリスチレンスルホン酸ナトリウム水溶液の着色の経時変化を示す図であり、横軸（Ｘ軸）は試験日数（日）、縦軸（Ｙ軸）はＡＰＨＡ値を示す。
【図２】実施例１、比較例１、比較例４及び比較例５で得られたポリスチレンスルホン酸ナトリウム水溶液の水素イオン濃度の経時変化を示す図であり、横軸（Ｘ軸）は試験日数（日）、縦軸（Ｙ軸）はｐＨ値を示す。
【図３】実施例２及び比較例２で得られたポリスチレンスルホン酸ナトリウム水溶液の着色の経時変化を示す図であり、横軸（Ｘ軸）は試験日数（日）、縦軸（Ｙ軸）はＡＰＨＡ値を示す。
【図４】実施例２及び比較例２で得られたポリスチレンスルホン酸ナトリウム水溶液の水素イオン濃度の経時変化を示す図であり、横軸（Ｘ軸）は試験日数（日）、縦軸（Ｙ軸）はｐＨ値を示す。
【図５】実施例３及び比較例３で得られたポリスチレンスルホン酸ナトリウム水溶液の着色の経時変化を示す図であり、横軸（Ｘ軸）は試験日数（日）、縦軸（Ｙ軸）はＡＰＨＡ値を示す。
【図６】実施例３及び比較例３で得られたポリスチレンスルホン酸ナトリウム水溶液の水素イオン濃度の経時変化を示す図であり、横軸（Ｘ軸）は試験日数（日）、縦軸（Ｙ軸）はｐＨ値を示す。
【発明を実施するための形態】
【００２８】
以下、本発明を実施するための形態について詳細に説明する。なお、本発明は、以下の本実施形態に限定されるものではない。本発明は、その要旨の範囲内で適宜変形して実施できる。
【００２９】
本発明に用いられるスチレンスルホン酸塩単量体としては、特に限定するものではなく、例えばスチレンスルホン酸ナトリウム、スチレンスルホン酸カリウム、スチレンスルホン酸アンモニウム、スチレンスルホン酸リチウム、スチレンスルホン酸等が挙げられる。入手容易性の観点から、スチレンスルホン酸ナトリウム又はスチレンスルホン酸リチウムが好ましく、さらに好ましくはスチレンスルホン酸ナトリウムが用いられる。
【００３０】
＜ポリスチレンスルホン酸塩水溶液の製造方法＞
本発明のポリスチレンスルホン酸塩水溶液の製造方法は、特に限定はされないが、スチレンスルホン酸塩単量体を溶解した水溶液及び本発明の重合開始剤を重合容器に一括仕込んで重合した後、次いで塩基を添加して熟成を行う一括重合法、スチレンスルホン酸塩単量体を溶解した水溶液、及び本発明に用いられる重合開始剤を重合容器にて滴下しながら重合した後、次いで塩基を添加して熟成を行う逐次添加法などが挙げられる。
【００３１】
これらの内でも、一括重合法では重合反応の重合熱の除去が困難となることがあるため、逐次添加法が好ましく用いられる。また、逐次添加法において、粉末供給装置（パウダーフィーダー）を用いて、粉末状のパラスチレンスルホン酸塩を供給しても良い。
【００３２】
逐次添加法の一例として、次の処方を例示する。すなわち、
・撹拌機、冷却管及び窒素導入管を取付けた反応器に、水又は別途調整したパラスチレンスルホン酸塩水溶液の内容物を初期仕込として仕込む。
・内容物が入った反応器を十分脱酸素し、所定温度まで昇温する。
・昇温後、パラスチレンスルホン酸水溶液と、水溶性ラジカル重合開始剤水溶液とを、それぞれ少量ずつ連続的に添加する。
・添加が終了した後に、内容物が入った反応器を所定温度にし、重合反応させる。
・重合反応が所定時間または量に到達した後に、任意の種類及び量の塩基を添加して熟成工程を行う。
以上により、本発明の重合物水溶液を得ることができる。
【００３３】
ここで、撹拌機、冷却管及び窒素導入管を取り付けた反応器に、パラスチレンスルホン酸水溶液を添加する際、パラスチレンスルホン酸塩と水、必要に応じて分子量調節剤や還元剤を仕込んでよく、これらを水溶液として仕込んだ後に十分脱酸素し、所定温度で保温するとよい。
【００３４】
また、撹拌機、冷却管及び窒素導入管を取り付けた反応器に、水溶性ラジカル重合開始剤水溶液を添加する際、水溶性ラジカル重合開始剤と水を仕込み、これらを水溶液として仕込んだ後に十分脱酸素し、所定温度で保温するとよい。
【００３５】
本発明における、塩基添加の目的は、ラジカル重合開始剤として使用するアゾ化合物由来の重合開始剤残渣を、ポリスチレンスルホン酸塩水溶液の製造段階において、加水分解または熱分解を促進させることである。
【００３６】
すなわち、後述するアゾ開始剤由来のアミジン、アミド、イミダゾリン部位およびその分解で生じる低級アミン、アンモニア類を、ポリスチレンスルホン酸水溶液の製造段階において、加水分解または熱分解を促進させることで、これらアミン、アンモニア類が長期保存中に生成することによる水素イオン濃度（ｐＨ）の変動を抑制あるいは防止することが目的である。
【００３７】
そのため、加水分解または熱分解を促進させる観点から、塩基の添加量は、モノマー全量１００重量部に対し、０．０５〜１０重量部、さらには０．１〜１０重量部、特に０．３〜５重量部とすることが好ましい。
【００３８】
また、塩基添加直後のパラスチレンスルホン酸塩水溶液のｐＨが１１．０〜１３．０の範囲であり、密閉容器等の容器内にて塩基を添加したパラスチレンスルホン酸塩水溶液を７０℃で６０日間保管した後のｐＨが１１．０〜１３．０の範囲を維持することが好ましい。さらに塩基添加直後のパラスチレンスルホン酸塩水溶液のｐＨと７０℃で６０日間保管した後のｐＨとの差が＋／−１．０、さらには−１．０〜０．０（変動なし）、特に−０．５〜０．０（変動なし）となることが好ましい。
【００３９】
塩基の添加時期は、重合転化率が、８０〜１００％となった時点が好ましく、重合転化率が９０％〜１００％となった時点で添加するのがさらに好ましい。
【００４０】
重合転化率が８０％未満の時点で塩基を投入した場合、増粘し撹拌が困難となったり、分子量制御が困難となったり、重合転化率が１００％に到達しないことがある。
【００４１】
ここで重合転化率とは、反応物、例えば内容物が入った反応器より試料を採取し、それを実施例に示すゲル浸透クロマトグラフィー（ＧＰＣ）などの手法により重合物を分析、解析することで、重合物の生成物量を定量する。その定量値を基に反応物中の原料の反応量、すなわち減少量を算出するものである。
【００４２】
さらに具体的には、ＧＰＣを用いて定量する場合を例示する。すなわち、原料であるモノマー由来のピーク面積（ａ）と反応により生成した重合物由来のピーク面積（ｂ）とした場合、重合物の転化率（面積％）＝１００×[１−｛ａ／（ａ＋ｂ）｝]によって算出される百分率として算出されるものである。
【００４３】
本発明に用いられる塩基は特に限定されないが、例えば、ナトリウム、カリウム、リチウム、カルシウム、マグネシウムのようなアルカリ金属またはアルカリ土類金属類の水素化物、水酸化物や、炭酸塩、リン酸塩等のアルカリ金属又はアルカリ土類金属の塩や、トリエチルアミン、ヒドロキシエチルアミン、ピリジンのようなアミン類などが挙げられ、特に好ましくは、アルカリ金属の水酸化物である。金属分の混合が懸念される場合には、パラスチレンスルホン酸塩と同種のアルカリ金属を用いるのが良い。添加する塩基は、そのまま添加してもよいし、作業性の面から、任意濃度の水溶液として添加しても良い。
【００４４】
重合反応の際の仕込み時のスチレンスルホン酸塩単量体の水溶液濃度としては、生産効率、重合物の粘度を考慮して５〜３０重量％の範囲が好ましく、スチレンスルホン酸ナトリウムに関しては１８〜２２重量％の範囲が特に好ましい。
【００４５】
また、逐次添加法にてスチレンスルホン酸塩単量体を溶解した水溶液を添加する場合、そのスチレンスルホン酸水溶液の濃度に応じて加熱しながら添加を行ってもよい。その際の加熱温度は、２５〜５０℃が好ましく、加熱による単独重合抑制の観点からさらに好ましくは３８〜４２℃である。
【００４６】
単量体水溶液を逐次添加する場合、反応器に初期に仕込む水は特に限定されないが、好ましくはイオン交換水であり、水道水由来の塩素分や金属分が反応に支障とならない場合は、水道水を用いてもよい。また、生産効率を向上させる目的で、別途調製したパラスチレンスルホン酸塩水溶液を反応器に初期に仕込むこともできる。
【００４７】
重合温度は通常のラジカル重合反応において実施されている温度で十分であるが、通常１０〜１００℃、より好ましくは４０〜９０℃で、重合転化率の観点から、さらに好ましくは７０〜９０℃である。
【００４８】
重合時間は、２〜３０時間が好ましく、さらに好ましくは２〜１０時間である。逐次添加法にて反応を行う場合、パラスチレンスルホン酸水溶液および重合開始剤溶液の連続添加を行う工程の反応時間は、好ましくは１〜５時間、塩基を添加して重合反応を継続する工程の反応時間は、好ましくは、１〜５時間である。塩基を添加して重合反応を継続する工程の反応時間が１時間未満である場合、本発明の目的である、重合開始剤残渣の分解反応が完結せず、水素イオン濃度に関する長期安定性が得られないことがある。
【００４９】
本発明のポリスチレンスルホン酸塩水溶液製造時において、その色相や保存安定性を損なわない範囲で他のモノマーを共重合しても良い。パラスチレンスルホン酸塩以外の他のモノマーとしては、パラスチレンスルホン酸塩とラジカル共重合できるものであり、その共重合体が水に可溶であれば特に制限はない。
【００５０】
共重合に用いるコモノマーとしては、例えば、Ｎ−シクロヘキシルマレイミド、Ｎ−メチルマレイミド、Ｎ−エチルマレイミド、Ｎ−フェニルマレイミド、Ｎ―（クロロフェニル）マレイミド、Ｎ―（メチルフェニル）マレイミド、Ｎ―（イソプロピルフェニル）マレイミド、Ｎ―（スルフォフェニル）マレイミド、Ｎ−メチルフェニルマレイミド、Ｎ−ブロモフェニルマレイミド、Ｎ−ナフチルマレイミド、Ｎ−ヒドロキシフェニルマレイミド、Ｎ−メトキシフェニルマレイミド、Ｎ−カルボキシフェニルマレイミド、Ｎ−（ニトロフェニル）マレイミド、Ｎ−ベンジルマレイミド、Ｎ−（４−アセトキシ−１−ナフチル）マレイミド、Ｎ−（４−オキシ−１−ナフチル)マレイミド、Ｎ−（３−フルオランチル）マレイミド、Ｎ−（５−フルオレセイニル)マレイミド、Ｎ −（１−ピレニル）マレイミド、Ｎ−（２ ，３−キシリル）マレイミド、Ｎ−（２ ，４−キシリル）マレイミド、Ｎ−（２ ，６−キシリル）マレイミド、Ｎ−（アミノフェニル）マレイミド、Ｎ−（トリブロモフェニル）マレイミド、Ｎ−［４−（２−ベンゾイミダゾリル）フェニル］マレイミド、Ｎ−（３ ，５−ジニトロフェニル）マレイミド、Ｎ−（９−アクリジニル）マレイミド等のマレイミド類、フマル酸ジブチル、フマル酸ジプロピル、フマル酸ジエチル、フマル酸ジシクロヘキシルなどのフマル酸ジエステル類、フマル酸ブチル、フマル酸プロピル、フマル酸エチルなどのフマル酸モノエステル類、マレイン酸ジブチル、マレイン酸ジプロピル、マレイン酸ジエチルなどのマレイン酸ジエステル類、マレイン酸ブチル、マレイン酸プロピル、マレイン酸エチル、マレイン酸ジシクロヘキシルなどのマレイン酸モノエステル類、無水マレイン酸、無水シトラコン酸などの酸無水物、スチレン、クロロスチレン、ジクロロスチレン、ブロモスチレン、ジブロモスチレン、フロロスチレン、トリフロロスチレン、ニトロスチレン、シアノスチレン、α−メチルスチレン、ｐ−クロロメチルスチレン、ｐ−シアノスチレン、ｐ−アセトキシスチレン、塩化ｐ−スチレンスルホニル、エチルｐ−スチレンスルホニル、メチルｐ−スチレンスルホニル、プロピルｐ−スチレンスルホニル、ｐ−ブトキシスチレン、４−ビニル安息香酸、２−ビニルピリジン、４−ビニルピリジン、３−イソプロペニル−α ，α ’−ジメチルベンジルイソシアネートなどのスチレン類、ブチルビニルエーテル、エチルビニルエーテル、２− フェニルビニルアルキルエーテル、ニトロフェニルビニルエーテル、シアノフェニルビニルエーテル、クロロフェニルビニルエーテルなどのビニルエーテル類、アクリル酸メチル、アクリル酸エチル、アクリル酸プロピル、アクリル酸ブチル、アクリル酸ペンチル、アクリル酸ヘキシル、アクリル酸デシル、アクリル酸ラウリル、アクリル酸オクチル、アクリル酸ドデシル、アクリル酸ステアリル、アクリル酸２−エチルヘキシル、アクリル酸シクロヘキシル、アクリル酸ボルニル、アクリル酸２−エトキシエチル、アクリル酸２―ブトキシエチル、アクリル酸２−ヒドロキシエチル、アクリル酸テトラヒドロフルフリル、アクリル酸メトキシエチレングリコール、アクリル酸エチルカルビトール、アクリル酸２−ヒドロキシプロピル、ア��リル酸４−ヒドロキシブチル、アクリル酸３−（トリメトキシシリル） プロピル、ポリエチレングリコールアクリレート、アクリル酸グリシジル、２−（アクリロイルオキシ）エチルフォスフェート、アクリル酸２，２，３，３−テトラフロロプロピル、アクリル酸２，２，２−トリフロロエチル、アクリル酸２，２，３，３，３−ペンタフロロプロピル、アクリル酸２，２，３，４，４，４−ヘキサフロロブチルなどのアクリル酸エステル類、メタクリル酸メチル、メタクリル酸ｔ−ブチル、メタクリル酸ｓ ｅ ｃ−ブチル、メタクリル酸ｉ−ブチル、メタクリル酸ｉ−プロピル、メタクリル酸デシル、メタクリル酸ラウリル、メタクリル酸オクチル、メタクリル酸ドデシル、メタクリル酸ステアリル、メタクリル酸シクロヘキシル、メタクリル酸ボルニル、メタクリル酸ベンジル、メタクリル酸フェニル、メタクリル酸グリシジル、ポリエチレングリコールメタクリレート、メタクリル酸２−ヒドロキシエチル、メタクリル酸テトラヒドロフルフリル、メタクリル酸メトキシエチレングリコール、メタクリル酸エチルカルビトール、メタクリル酸２−ヒドロキシプロピル、メタクリル酸４−ヒドロキシブチル、２−（メタクリロイルオキシ）エチルフォスフェート、メタクリル酸２−（ジメチルアミノ）エチル、メタクリル酸２−（ジエチルアミノ）エチル、メタクリル酸３−（ジメチルアミノプロピル、メタクリル酸２−（イソシアナート）エチル、メタクリル酸２，４，６−トリブロモフェニル、メタクリル酸２，２，３，３−テトラフロロプロピル、メタクリル酸２，２，２−トリフロロエチル、メタクリル酸２，２，３，３，３−ペンタフロロプロピル、メタクリル酸２，２，３，４，４，４−ヘキサフロロブチルなどのメタクリル酸エステル類、１，３−ブタジエン、２−メチル−１，３−ブタジエン、２−クロロ−１，３−ブタジエン、２，３−ジクロロ−１，３−ブタジエン、２−シアノ−１，３−ブタジエン、１−クロロ−１，３−ブタジエン、２−（Ｎ−ピペリジルメチル）−１，３−ブタジエン、２−トリエトキシメチル−１，３−ブタジエン、２−（Ｎ ，Ｎ−ジメチルアミノ）−１，３−ブタジエン、Ｎ−（２−メチレン−３−ブテノイル）モルホリン、２−メチレン−３−ブテニルホスホン酸ジエチルなどの１ ，３−ブタジエン類、その他、アクリルアミド、メタクリルアミド、スルフォフェニルアクリルアミド、スルフォフェニルイタコンイミド、アクリロニトリル、メタクリロニトリル、フマロニトリル、塩化ビニル、α−シアノエチルアクリレート、無水シトラコン酸、ビニル酢酸、プロピオン酸ビニル、ピバリン酸ビニル、バーサミック酸ビニル、アクリル酸、メタクリル酸、クロトン酸、イタコン酸、フマル酸、モノ２−（メタクリロイルオキシ）エチルフタレート、モノ２−（メタクリロイルオキシ）エチルサクシネート、モノ２−（アクリロイルオキシ）エチルサクシネート、メタクリロキシプロピルトリメトキシシラン、メタクリロキシプロピルジメトキシシラン、アクロレイン、ジアセトンアクリルアミド、ビニルメチルケトン、ビニルエチルケトン、ジアセトンメタクリレート、ビニルスルホン酸、イソプレンスルホン酸、アリルスルホン酸、２−アクリルアミド−２−メチルプ���パンスルホン酸、２−アクリルアミド−１−メチルスルホン酸、２−メタクリルアミド−２−メチルプロパンスルホン酸、ビニルピロリドン、デヒドロアラニン、二酸化イオウ、イソブテン、Ｎ−ビニルカルバゾール、ビニリデンジシアニド、パラキノジメタン、クロロトリフルオロエチレン、テトラフルオロエチレン、ノルボルネン、Ｎ−ビニルカルバゾール等が挙げられる。
【００５１】
これらの中で、スチレンスルホン酸塩との共重合性、入手性などを考慮すると、スチレン類、メタクリル酸、アクリル酸、アクリル酸エステル類、メタクリル酸エステル類、Ｎ−置換マレイミド類が好ましい。
【００５２】
また、これらの共重合物製造において、重合反応時にパラスチレンスルホン酸塩及びコモノマーの混合物が均一に溶解する組成とするために、水と水溶性溶媒の混合溶媒中で重合反応を行った後、水溶性溶媒を除去する操作を行うことで、パラスチレンスルホン酸塩共重合体の水溶液を得ても良い。水溶性溶媒としては、例えば、アセトン、テトラヒドロフラン、メタノール、エタノール、イソプロパノール、アセトニトリル等が挙げられる。
【００５３】
また、共重合に用いるコモノマーの比率（パラスチレンスルホン酸塩に対するモル百分率）としては、その共重合体が水に可溶であれば特に制限はないが、通常０.０５〜５０モル％、より好ましくは１．０〜２０モル％である。
【００５４】
重合反応において、急激な重合を避けるため、及び低分子量域での分子量制御性を考慮し、水溶性の分子量調節剤を用いてもよい。
【００５５】
分子量調節剤は特に限定されるものではないが、例えば、チオグリコール酸、チオリンゴ酸、２−メルカプトプロピオン酸、３−メルカプトプロピオン酸、チオサリチル酸、３−メルカプト安息香酸、４−メルカプト安息香酸、チオマロン酸、ジチオコハク酸、チオマレイン酸、チオマレイン酸無水物、ジチオマレイン酸、チオグルタール酸、システイン、ホモシステイン、５−メルカプトテトラゾール酢酸、３−メルカプト−１−プロパンスルホン酸、３−メルカプトプロパン−１，２−ジオール、メルカプトエタノール、１ ，２−ジメチルメルカプトエタン、２−メルカプトエチルアミン塩酸塩、６−メルカプト−１−ヘキサノール、２−メルカプト−１−イミダゾール、３−メルカプト−１，２，４−トリアゾール、システイン、Ｎ−アシルシステイン、グルタチオン、Ｎ−ブチルアミノエタンチオール、Ｎ，Ｎ−ジエチルアミノエタンチオールなどのメルカプタン類、亜硫酸ナトリウム、亜硫酸カリウム、重亜硫酸ナトリウム、重亜硫酸カリウム、ピロ亜硫酸ナトリウム、ピロ亜硫酸カリウム等が挙げられる。
【００５６】
分子量調節剤の使用量は、モノマー全量１００重量部に対し、通常、０．１〜１０重量部であるが、汎用される分子量調節剤であるメルカプタン類を用いる場合、得られる水溶液及びそれらを用いた製品類に対し臭気が付与されてしまう可能性があるため、添加量を０．１〜３重量部とするのが好ましい。
【００５７】
本発明において用いられるラジカル重合開始剤は、水溶性のアゾ重合開始剤とするとよい。アゾ重合開始剤は熱及び光により分解し、窒素ガスと炭素ラジカルを発生するアゾ基（Ｒ−Ｎ＝Ｎ−Ｒ、Ｎは窒素、Ｒは炭素に結合したアミド基、アミジン基、イミダゾリル基、カルボキシル基を有する構造）を持った化合物である。
【００５８】
水溶性の重合開始剤として、例えば、過硫酸アンモニウムのような過酸化物が例示されるが、反応性の高い水酸化物ラジカルを生成し、着色要因となることがある。これと比較してアゾ重合開始剤は分解時、穏和な反応性を示す炭素ラジカルを生成するため、色相安定性が要求される本発明において好ましい。
【００５９】
水溶性のアゾ重合開始剤としては、２，２’−アゾビス｛２−メチル−Ｎ−［１，１’−ビス（ヒドロキシメチル）−２−ヒドロキシエチル］プロピオンアミド｝、２，２’−アゾビス｛２−（２−イミダゾリン−２−イル）プロパン］ジハイドロクロライド、２，２’−アゾビス｛２−（２−イミダゾリン−２−イル）プロパン］ジサルフェートジハイドレート、２，２’−アゾビス｛２−［１−（２−ヒドロキシエチル）−２−イミダゾリン−２−イル）プロパン］｝ジハイドロクロライド、２，２’−アゾビス（２−メチルプロピオンアミジン）ジハイドロクロライド（２,２’−アゾビス−（２−アミジノプロパン）二塩酸塩）、２，２’−アゾビス［Ｎ−（２−カルボキシエチル）−２−メチルプロピオンアミジン］テトラハイドレート等が挙げられるが、水溶性、入手容易性、分解温度、安全性の観点から２，２’−アゾビス（２−メチルプロピオンアミジン）ジハイドロクロライドの使用が好ましい。
【００６０】
ラジカル重合開始剤の使用量は、モノマー全量１００重量部に対し、通常、０．１〜１０重量部とするとよい。
【００６１】
上記の通り、本発明に係るパラスチレンスルホン酸塩の重合物は、例えば、ゲル浸透クロマトグラフィー（ＧＰＣ）により測定される数平均分子量として分子量１,０００〜５００,０００ダルトン（Ｄａ）、重量平均分子量として分子量２,０００〜１，０００,０００ダルトン（Ｄａ）、好ましくは数平均分子量として分子量１０,０００〜１００,０００ダルトン（Ｄａ）、重量平均分子量として分子量２０,０００〜２００,０００ダルトン（Ｄａ）程度とするとよい。
【００６２】
この重合物の詳しい物性、例えば水素イオン濃度に寄与する重合開始剤分解物である低級アミン、アミジン分解物、アンモニアなどは存在するとしても極めて微量であるため測定が困難である。また、反応中に生じる可能性がある中間体や開始剤の分解物は重合したポリスチレンスルホン酸の高分子鎖末端に導入あるいは付着等してその量の測定が極めて困難となりうる。このため、新たなポリスチレンスルホン酸としてその製造方法を示すことが分かり易く、便宜である。
【実施例】
【００６３】
以下の実施例により、本発明をさらに具体的に説明するが、本発明はこれらの実施例により何らの制限を受けるものではない。
【００６４】
＜ポリスチレンスルホン酸ナトリウム水溶液のＡＰＨＡ値の測定＞
色差計（日本電色工業株式会社製、ＺＥ-６０００）の電源を入れ、３０分間安定させた後、測定方法を透過に、光源／視野の設定をＣ／２に設定した。角セル（セル長３６ｍｍ）に水を入れて、標準校正を行った後、１８ｗｔ％ポリスチレンスルホン酸ナトリウム水溶液を角セルに移してセットし、ＡＰＨＡ値を測定した。
【００６５】
＜水素イオン濃度 ｐＨの測定＞
ハンディ型ｐＨメーター（Ｍｅｔｔｌｅｒ  Ｔｏｌｅｄｏ株式会社製、ＳｅｖｅｎＧｏ ｐＨ ｍｅｔｅｒ  ＳＧ２）に、ｐＨ電極（Ｍｅｔｔｌｅｒ  Ｔｏｌｅｄｏ株式会社製、ＩｎＬａＢ  ４１３／ＩＰ６７）を用いて測定を実施した。ガラス製規格瓶に任意の水溶液を５０ｍｌ移し、室温でｐＨメーターに接続したｐＨ電極を２分間付けた後、ｐＨメーターの値を読み取った。測定直前に、ｐＨ標準液（和光純薬株式会社製、ｐＨ４．０１、ｐＨ６．８６、ｐＨ９．１８）にて３点校正後を行い、測定を実施した。
【００６６】
＜ゲル浸透クロマトグラフィー（ＧＰＣ）による重合物の分析＞
東ソー株式会社製  ＨＬＣ−８３２０を用いて原料モノマーと重合物の定量（面積％）を行った。試料を水またはアセトニトリルまたはその混合溶媒に溶解し、０．１ｗｔ％溶液を調製し、以下の条件でＧＰＣ測定を行った。モノマー由来のピーク面積（ａ）と重合物由来のピーク面積（ｂ）から、下式により重合物の転化率を算出した。
重合物の転化率（面積％）＝１００×[１−｛ａ／（ａ＋ｂ）｝]
カラム＝ＴＳＫ  ガードカラムＡＷ−Ｈ＋ＴＳＫ  ＡＷ６０００＋ＴＳＫ  ＡＷ３０００
溶離液＝硫酸ナトリウム水溶液（０．０５ｍｏｌ／Ｌ）／アセトニトリル＝９０／１０（Ｖｏｌ比）溶液
流速・注入量・カラム温度＝０．６ｍｌ／ｍｉｎ、注入量＝１０μｌ、カラム温度＝４０℃
検出器＝ＵＶ検出器（波長２３０ｎｍ）
検量線＝標準ポリスチレンスルホン酸ナトリウム（創和科学製）を用いて、ピークトップ分子量と溶出時間から作成した
【００６７】
＜使用試薬＞
実施例に記載の化合物は下記を使用したが、本発明はこれらの実施例により何らの制限を受けるものではない。
パラスチレンスルホン酸ナトリウム  …  東ソー・ファインケム株式会社製
パラスチレンスルホン酸リチウム  …  東ソー・ファインケム株式会社製
パラスチレンスルホン酸アンモニウム  …  東ソー・ファインケム株式会社製
２,２‘−アゾビス−（２−アミジノプロパン）二塩酸塩  …  富士フイルム和光純薬株式会社製
３−メルカプト−１，２−プロパンジオール  …  富士フイルム和光純薬株式会社製
水酸化ナトリウム  …  富士フイルム和光純薬株式会社製
亜硫酸水素ナトリウム  …  富士フイルム和光純薬株式会社製
【００６８】
実施例１
還流冷却管、窒素導入管、パドル型撹拌機を取り付けた２Lガラス製四つ口フラスコに、純水３０.０ｇを仕込み、窒素雰囲気下、８５℃のオイルバスで加熱した。ここに、別途調製したパラスチレンスルホン酸ナトリウム水溶液〔パラスチレンスルホン酸ナトリウム２１０．０ｇを純水７９０.０ｇに溶解し、脱気処理したもの〕を４０℃で保温しながら１８０分、２,２’−アゾビス−（２−アミジノプロパン）二塩酸塩５．０ｇを純水４６．５ｇに溶解したものである開始剤水溶液を、２１０分かけてフィードし、重合を行った。
【００６９】
重合を開始して３時間後、４８％水酸化ナトリウム水溶液６．０ｇを添加し、オイルバスを９０℃に昇温し、さらに３時間重合を継続し、ポリスチレンスルホン酸ナトリウム水溶液を得た。重合を開始して３時間後の転化率は９５％、反応終了時の転化率は１００％であった。
【００７０】
ＧＰＣで求めたポリスチレンスルホン酸ナトリウムの数平均分子量は４.５万、重量平均分子量は１０万だった。当該ポリマーの１５ｗｔ％水溶液の製造直後のＡＰＨＡ値は２０、ｐＨは１２．８であった。
【００７１】
実施例２
実施例１において、パラスチレンスルホン酸ナトリウム水溶液、開始剤水溶液、４８％水酸化ナトリウム水溶液の組成を変更する以外は同様にして、ポリスチレンスルホン酸ナトリウム水溶液を得た。
【００７２】
変更した仕込組成は、パラスチレンスルホン酸ナトリウム２１０．０ｇ、３−メルカプト−１，２−プロパンジオール０．４ｇを純水７９０.０ｇに溶解し、脱気処理したものであるパラスチレンスルホン酸ナトリウム水溶液、２,２’−アゾビス−（２−アミジノプロパン）二塩酸塩２．６ｇを純水４６．５ｇに溶解したものである開始剤水溶液、４８％水酸化ナトリウム水溶液４．５ｇであった。重合を開始して３時間後の転化率は９３％、反応終了時の転化率は１００％であった。
【００７３】
ＧＰＣで求めたポリスチレンスルホン酸ナトリウムの数平均分子量は４万、重量平均分子量は９万だった。当該ポリマーの１５ｗｔ％水溶液の製造直後のＡＰＨＡ値は３０、ｐＨは１２．７であった。
【００７４】
実施例３
実施例１において、パラスチレンスルホン酸ナトリウム水溶液、開始剤水溶液の組成を変更する以外は同様にして、ポリスチレンスルホン酸ナトリウム水溶液を得た。
【００７５】
変更した仕込組成は、パラスチレンスルホン酸ナトリウム２１０．０ｇ、亜硫酸水素ナトリウム５．０ｇを純水７９０.０ｇに溶解し、脱気処理したものであるパラスチレンスルホン酸ナトリウム水溶液、２,２‘−アゾビス−（２−アミジノプロパン）二塩酸塩３．０ｇを純水４６．５ｇに溶解したものである開始剤水溶液であった。重合を開始して３時間後の転化率は９５％、反応終了時の転化率は１００％であった。
【００７６】
ＧＰＣで求めたポリスチレンスルホン酸ナトリウムの数平均分子量は４．５万、重量平均分子量は１０万だった。当該ポリマーの１５ｗｔ％水溶液の製造直後のＡＰＨＡ値は２０、ｐＨは１２．５であった。
【００７７】
実施例４
実施例１において、４８％水酸化ナトリウム水溶液の添加量を３．０ｇに変更する以外は同様にして、ポリスチレンスルホン酸ナトリウム水溶液を得た。重合を開始して３時間後の転化率は９５％、反応終了時の転化率は１００％であった。
【００７８】
ＧＰＣで求めたポリスチレンスルホン酸ナトリウムの数平均分子量は４．２万、重量平均分子量は１０万だった。当該ポリマーの１５ｗｔ％水溶液の製造直後のＡＰＨＡ値は２０、ｐＨは１１．２であった。
【００７９】
実施例５
実施例１において、パラスチレンスルホン酸ナトリウムの代わりにパラスチレンスルホン酸リチウムを、水酸化ナトリウムの代わりに水酸化リチウムを用いたこと以外は同様にして、ポリスチレンスルホン酸リチウム水溶液を得た。重合を開始して３時間後の転化率は９８％、反応終了時の転化率は１００％であった。
【００８０】
ＧＰＣで求めたポリスチレンスルホン酸リチウムの数平均分子量は４．８万、重量平均分子量は１０万だった。当該ポリマーの１５ｗｔ％水溶液の製造直後のＡＰＨＡ値は４０、ｐＨは１２.５であった。
【００８１】
実施例６
実施例１において、パラスチレンスルホン酸ナトリウムの代わりにパラスチレンスルホン酸アンモニウムを用いたこと以外は同様にして、ポリスチレンスルホン酸アンモニウム水溶液を得た。重合を開始して３時間後の転化率は９１％、反応終了時の転化率は１００％であった。
【００８２】
ＧＰＣで求めたポリスチレンスルホン酸アンモニウムの数平均分子量は５．０万、重量平均分子量は１１万だった。当該ポリマーの１５ｗｔ％水溶液の製造直後のＡＰＨＡ値は３０、ｐＨは１２．５であった。
【００８３】
比較例１
実施例１において、重合を開始して３時間後の４８％水酸化ナトリウム水溶液の添加せずに、重合終了後（すなわち重合開始から６時間後）室温へ冷却した後に４８％水酸化ナトリウム水溶液６．０ｇを添加する以外は同様にして、ポリスチレンスルホン酸ナトリウム水溶液を得た。反応終了時の転化率は１００％であった。
【００８４】
ＧＰＣで求めたポリスチレンスルホン酸ナトリウムの数平均分子量は４．２万、重量平均分子量は１０万だった。当該ポリマーの１５ｗｔ％水溶液の製造直後のＡＰＨＡ値は３０、ｐＨは１２．８であった。
【００８５】
比較例２
実施例２において、重合を開始して３時間後の４８％水酸化ナトリウム水溶液の添加せずに、重合終了後（すなわち重合開始から６時間後）室温へ冷却した後に４８％水酸化ナトリウム水溶液４．５ｇを添加する以外は同様にして、ポリスチレンスルホン酸ナトリウム水溶液を得た。反応終了時の転化率は１００％であった。
ＧＰＣで求めたポリスチレンスルホン酸ナトリウムの数平均分子量は４万、重量平均分子量は９万だった。当該ポリマーの１５ｗｔ％水溶液の製造直後のＡＰＨＡ値は３０、ｐＨは１２．７であった。
【００８６】
比較例３
実施例３において、重合を開始して３時間後の４８％水酸化ナトリウム水溶液の添加せずに、重合終了後（すなわち重合開始から６時間後）室温へ冷却した後に４８％水酸化ナトリウム水溶液６．０ｇを添加する以外は同様にして、ポリスチレンスルホン酸ナトリウム水溶液を得た。反応終了時の転化率は１００％であった。
【００８７】
ＧＰＣで求めたポリスチレンスルホン酸ナトリウムの数平均分子量は４．５万、重量平均分子量は１０万だった。当該ポリマーの１５ｗｔ％水溶液の製造直後のＡＰＨＡ値は２０、ｐＨは１２．５であった。
【００８８】
比較例４
比較例１において、開始剤水溶液の組成を変更する以外は同様にして、ポリスチレンスルホン酸ナトリウム水溶液を得た。変更した仕込組成は、開始剤水溶液〔過硫酸アンモニウム４．２ｇを純水４６．５ｇに溶解したもの〕であった。反応終了時の転化率は１００％であった。
【００８９】
ＧＰＣで求めたポリスチレンスルホン酸ナトリウムの数平均分子量は４．２万、重量平均分子量は１０万だった。当該ポリマーの１５ｗｔ％水溶液の製造直後のＡＰＨＡ値は１００、ｐＨは１３．０であった。
【００９０】
比較例５
実施例１において、開始剤水溶液の組成を変更する以外は同様にして、ポリスチレンスルホン酸ナトリウム水溶液を得た。変更した仕込組成は、開始剤水溶液〔過硫酸アンモニウム４．２ｇを純水４６．５ｇに溶解したもの〕であった。反応終了時の転化率は１００％であった。
【００９１】
ＧＰＣで求めたポリスチレンスルホン酸ナトリウムの数平均分子量は４．２万、重量平均分子量は１０万だった。当該ポリマーの１５ｗｔ％水溶液のＡＰＨＡ値は１２０、ｐＨは１２．５であった。
【００９２】
＜安定性試験＞
実施例１〜３及び比較例１〜５で得られたポリスチレンスルホン酸ナトリウム水溶液に関し、評価を以下の通りに行った。
【００９３】
安定性試験は、各種ポリスチレンスルホン酸ナトリウム水溶液を、それぞれポリプロピレン製１００ｍｌ細口瓶（中栓無し）に１００ｍｌ充填し、密栓した後、個別にチャック付きラミネート袋（アルミタイプ）に入れ、インパルス式シーラーで熱溶着した。これらを恒温恒湿試験機（ＥＹＥＬＡ製、ＫＣＬ−１０００）に格納し、設定温度７０℃、設定湿度６０％ＲＨにて、６０日間安定性加速試験を実施した。それぞれ０日間、１０日間、３０日間、６０日間時点において色相（ＡＰＨＡ値）と水素イオン濃度（ｐＨ）の測定を行い、経時変化を観察した。また、０日間の測定値は製造直後の値を使用した。
【００９４】
それぞれの試験結果を表１に示す。実施例１〜４で得られたポリスチレンスルホン酸ナトリウム水溶液は色相、水素イオン濃度に関し、優れた安定性を有することは明らかである。比較例１〜３は、実施例１〜４と同様に、２,２'−アゾビス−（２−アミジノプロパン）二塩酸塩を重合開始剤として用いているが、水素イオン濃度に関する経時安定性が著しく悪く、比較例４、５は色相安定性が著しく悪いことは明らかである。
【００９５】
【表１】
2020158574.tif 000002
【００９６】
表１に基づいた、実施例１及び比較例１、４、５のＡＰＨＡ値に関する結果を図１に、水素イオン濃度に関する結果を図２に示す。表１に基づいた、実施例２及び比較例２のＡＰＨＡ値に関する結果を図３に、水素イオン濃度に関する結果を図４に示す。表１に基づいた、実施例３及び比較例３のＡＰＨＡ値に関する結果を図５に、水素イオン濃度に関する結果を図６に示す。
【産業上の利用可能性】
【００９７】
本発明の色相および水素イオン濃度に関する保存安定性が改良されたポリスチレンスルホン酸塩水溶液は、色相が優れるため、顔料分散体やポリマーエマルジョンを製造するための分散剤、衣類洗濯及びアイロン仕上げ用の合成糊など各種ハウスホールド用途などに有用であり、長期保存安定性が高く、タンクやコンテナでの保存時の品質劣化が起こりにくいため、品質劣化に起因する、製品配合時の処方変更等が不要になることから生産効率の向上が可能となるため、産業上極めて有用である。
【図１】
2020158574.tif 000003
【図２】
2020158574.tif 000004
【図３】
2020158574.tif 000005
【図４】
2020158574.tif 000006
【図５】
2020158574.tif 000007
【図６】
2020158574.tif 000008